Brevet FR2839971A1 — publié le 20031128

CO2 a effet de serre, obtenu selon l'une quelconque des revendications 5) a 10). 7 1 2839971 OBJETS SOLIDES COLORES EN MORTIER DE RESINE, CONDITIONNEURS ET DIFFUSEURS DE PARFUMS DANS LE TEMPS La presente invention concerne des objets solides colores en mortier de resine, conditionneurs et diffuseurs de parfums dans le temps. On conna^t deja des objets, pierre ou brique plus ou moins colores et contenant un parfum. Ils vent en divers materiaux, ciment et sable, platre, sables ou graviers agglomeres par des colles. Cette conception de fabrication ne permet pas de realisations colorees attractives. Le parfumage peut se realiser en meme temps que la fabrication. C'est le cas des objets ou pierres en ciment ou platre perfumes a ['aide de parfums hydrosolubles mais ['elimination de l'eau de fabrication entra^ne une partie des parfums. Apres sechage des objets ou pierres il est possible de perfumer, mais la repartition due a une absorption insuffisante est mediocre. Du fait de ['absorption insuffisante le pourcentage de parfum est faible et en general les restitutions a l' air se manifestent dans un temps trop court, a savoir quelques jours, 8 jours au plus. Actuellement la plupart des objets ou pierres vent d'un poids assez eleve, le volume va de meme, ce qui engendre en fabrication des couts rapport/poids et des temps souvent importants. Beaucoup de ces fabrications vent fragiles sur les angles qui peuvent s'effriter. De plus leur masse est egalement fragile ou fragilisee par le parfum, et susceptible de casser. La presente invention a pour objet la realisation de petite objets ou objets de toutes formes suivant les moules utilises, ces objets etant a base de materiaux curs, agreables a la vue et au toucher et eliminant toutes les diffcultes et defauts de la plupart des objets ou pierres perfumes actuellement sur le marche. Ces objets vent constitues de sables et graviers de silice melanges avec des resines sans solvent. Il s'agit done de mortiers de resine de conception bien precise. A ce titre, la presente invention concerne tout materiau solide constitue d'un mortier de resine perfume et odorant, comprenant un melange de sables et/ou de graviers de silice avec des relines, en association avec un parfum. L'invention concerne plus particulierement tout maten2a8u39e97q1ue defini ci-dessus, caracterise en ce qu' il permet la diffusion de parfum pendant au moins 3 0 j ours, jusqu ' a plusieurs mois. L' invention a plus particulierement pour obj et tout materiau tel que defini ci-dessus, caracterise en ce que les sables ou graviers vent choisis parmi ceux de silice, ou de complexes de silice et autres metaux sous forme de silicates, ou de carbonate de calcium, ou parmi les roules ou concasses naturels de quartz, cristobalite, marbre, micas, vermiculite, sepiolite, pierre ponce, ou bentonite. Les sables ou graviers vent avantageusement choisis de nuances claire ou blanche. L'invention concerne plus particulierement tout materiau tel que defini ci-dessus, caracterise en ce que les granulometries de ces sables ou graviers varient pour les plus fines entre environ 80 microns a environ 250 microns, et pour les plus grosses entre environ 300 microns a environlOOO jusqu'a environ 2000 microns. L'invention a plus particulierement pour objet tout materiau tel que defini ci-dessus, caracterise en ce que les resines utilisees vent sans solvent, choisies notamment parmi les epoxydes (tels que les epoxydes Biphenol A ou AF de viscosite de 3500 a 6000 centipoises), ou les polyurethanes bi composantes (tels que les polyurethanes bi composantes isocyanate HDI et polyester ramifie a groupements hydroxyles), ou parmi les resines en phase aqueuse, telles que les resines acryliques ou epoxydes sous reserve d'elimination du milieu aqueux apres reticulation ou pour provoquer la reticulation lors de la fabrication audit materiau. L' invention concerne plus particulierement tout materiau tel que defini ci-dessus, caracterise en ce que les resines ont une viscosite elevee, notamment d' environ 3500 a 6000 centipoises. L' invention a plus particulierement pour obj et tout materiau tel que defini ci-dessus, caracterise en ce que les resines utilisees pour la fabrication audit materiau vent melangees a un durcisseur tel que les amines cycloaliphatiques modifiees. La quantite de durcisseur utilise represente environ 50% du poids de la resine. Avantageusement les resines employees ont les caracteristiques selon les lois fran,caises >, etant donne qu' il s t agit essentiellement d' objets de decoration pour la maison. L' invention concerne plus particulierement tout materiau tel que defini ci-dessus, caracterise en ce que les pourcentages de resine vent compris entre environ 15 et environ 35 % par rapport au poids des sables ou graviers. -., 3 L'invention a plus particulierement pour objet tout mat2c919c71ue defini ci-dessus, caracterise en ce que le pourcentage des resines epoxydes est compris entre environ 16 et environ 18 %, et le pourcentage des resines en phase aqueuse est compris entre environ 30 et environ 35 %, par rapport au poids des sables ou graviers. S L'invention concerne plus particulierement tout materiau tel que defini ci-dessus, caracterise en ce qu'il comprend des espaces ou vices entre les sables ou graviers, ces espaces representant environ 15% a environ 30% du volume audit materiau. L'invention a plus particulierement pour objet tout materiau tel que defini ci-dessus, caracterise en ce que les parfums vent choisis parmi ceux n'ayant aucune agressivite sur les resines ou susceptibles de modifications au contact des relines, tels que les parfums industrials liquides, visqueux ou huileux, insolubles dans lteau, mais en general dans l'alcool ethylique, ou parmi les parfums hydrosolubles susceptibles d'etre utilises avec les resines en phase aqueuse. Les parfums a base de Terpenes vent evites pour leurs attaques frequentes vis a vis des peintures ou certaines relines. L'invention concerne plus particulierement tout materiau tel que defini ci-dessus, caracterise en ce que les pourcentages de parfums par rapport au poids audit materiau vent de l'ordre de 1 a 5 % suivant la nature du parfum et le resultat souhaite. L'invention a egalement pour objet un procede de preparation d'un materiau tel que defini ci-dessus, comprenant les etapes suivantes: - le melange des sables ou graviers avec des resines jusqu'a l'obtention d'un mortier qui est verse dans des moules garnis de cire adequat de demoulage, - le compactage et le nivellement realises par talochage, a temperature ambiante entre 15 et 25 C, - le cas echeant le maintien des moules entre 30 et 50 C pendant 12 a 24 heures, pour accelerer la reticulation des relines, en particulier dans le cas des resines epoxydes, - le cas echeant, dans le cas des resines en phase aqueuse, un passage en four a temperature entre 70 a 1 00 C est necessaire pour evacuer l'eau et provoquer le durcissement, - les parfums vent appliques en mame temps que les resines dans le cadre de la fabrication du mortier susmentionne, ou vent appliques sur les materiaux "ermines par un procede de repartition en masse a ['aide d'un materiel provoquant un mouvement tournant assurant la meilleure homogeneite. A titre d' illustration, les melanges definis de differents sab2l 3u9u971viers vent melanges avec les resines bi composantes sans solvent ou en phase aqueuse afn d'obtenir un mortier sec naturel ou colore et bien homogene. La viscosite elevee des resines evite la penetration des sables ou graviers qui vent done essentiellement lies entre eux par l'exterieur et restent ainsi disponibles pour la captation des parfums. Les moules manifestant une certaine souplesse, ['ejection des objets est facile. Les objets ou materiaux decrits ci-dessus, pourront etre blancs ou clairs naturels de la couleur des sables ou graviers utilises. Afin de provoquer un attrait supplementaire les resines d'enrobage peuvent etre colorees a ['aide de pigments, et ainsi realiser des nuances aux objets. Ces pigments vent choisis soit dans la gamme des oxydes metalliques ou des pigments organiques tous d'excellente resistance a la lumiere et repondant au caracteristique alimentaire >>. Les objets ainsi realises vent accessibles a ['air, aux sons et aux changements de temperature. Ils ne contiennent pas d'eau, en particulier ceux realises en resines epoxydes. Ce procede original utilisant des sables ou graviers et resines dans les meilleures conditions, permet de realiser des objets diffuseurs de parfums, agreables au toucher, a la vue dont les performances n'ont jamais ete egalees a ce jour. Les materiaux de la presente invention presentent de nombreux avantages: À grande variete dans les presentations d'objets À grande variete de couleurs tres bonne solidite et toucher agreable quantite importante de parfum absorbe À restitution par diffusion du parfum en un laps de temps particulierement long et adapte À contact alimentaire assure. L'invention est davantage illustree a ['aide de l'exemple non limitatif suivant. EXEMPLE Objets solides colores conditionneurs de parfum et diffuseurs dans le temps Ces objets etant constitues de mortier de resine, ce dernier dans le cadre de cet exemple est realise comme suit: Sable de silice cristobalite concasse granulometrie 2(28a35371nicrons, seche, non poussiereux, d'aspect blanc creme legerement chine. Liant resine Epoxyde Biphenol A de viscosite 3500 a 6000 centipoises et d'un durcisseur amine cyclo aliphatique modifie; contact alimentaire a raison de 50 % du poids de la resine. L'ensemble resine durcisseur a raison de 17 % par rapport au poids du sable de silice cristobalite. Afin d'obtenir des objets colores en ltoccurrence dans un coloris bleu clair un pigment bleu de phtalocyanine, 15/2 ou 15/4 au color index sera en tres petite quantite ajoute au melange resine durcisseur. Ce pigment bleu est en poudre ou pate en ['occurrence DOP. L' ensemble sable de silice cristobalite/resine/durcisseur colore bleu est malaxe afin d'obtenir une pate homogene legerement fluide. Cette pate est deposee dans les moules en ABS ou Polychlorure de vinyle legerement couples. La pate est compactee par talochage. Suivant la nature des objets, leur dimension et poids, un moule comportera de 50 a 120 objets. Toutes ces operations vent realisees en temperature ambiante 18 a 24 C et humidite relative 50 a 80 /O. Afin de proceder a la reticulation de la resine les moules vent places en chambre entre et 50 C pendant 24 a 36 heures. Ensuite les objets vent demoules, polls et perfumes lavande a raison de 3 % de parfum applique a l' aide d'un materiel assurant la meilleure repartition. REVENDICATIONS 2839971 1. Materiau solide constitue d'un mortier de resine odorant, comprenant un melange de sables et/ou de graviers de silice avec des relines, en association avec un parfum. 2. Materiau selon la revendication 1, caracterise en ce qu'il permet la diffusion de parfum pendant au moins 30 jours, jusqu'a plusieurs mois. 3. Materiau selon la revendication 1 ou 2, caracterise en ce que les sables ou graviers vent choisis parmi ccux de silice, ou de complexes de silice et autres metaux sous forme de silicates, ou de carbonate de calcium, ou parmi les roules ou concasses naturels de quartz, cristobalite, marbre, micas, vermiculite, sepiolite, pierre ponce, ou bentonite. 4. Materiau selon l'une des revendications 1 a 3, caracterise en ce que les granulometries de ces sables ou graviers varient pour les plus fines entre environ 80 microns a environ 250 microns, et pour les plus grosses entre environ 300 microns a environlOOO jusqu'a environ 2000 microns. S. Materiau selon l'une des revendications 1 a 4, caracterise en ce que les resines utilisees vent sans solvent, choisies notamment parmi les epoxydes, ou les polyurethanes bi composantes, ou parmi les resines en phase aqueuse, telles que les resines acryliques ou epoxydes sous reserve d' elimination du milieu aqueux apres reticulation ou pour provoquer la reticulation lors de la fabrication audit materiau. 6. Materiau selon l'une des revendications 1 a S. caracterise en ce que les resines ont une viscosite elevee, notamment d'environ 3500 a 6000 centipoises. 7. Materiau selon l'une des revendications 1 a 6, caracterise en ce que les resines utilisees pour la fabrication audit materiau vent melangees a un durcisseur. 8. Materiau selon l'une des revendications 1 a 7, caracter2s 971 ue les pourcentages de resine vent compris entre environ 15 et environ 35 % par rapport au poids des sables ou graviers. 9. Materiau selon l'une des revendications 1 a 8, caracterise en ce que le pourcentage des resines epoxydes est compris entre environ 16 et environ 18 %, et le pourcentage des resines en phase aqueuse est compris entre environ 30 et environ 35 %, par rapport au poids des sables ou graviers. 10. Materiau selon l'une des revendications 1 a 9, caracterise en ce qu'il comprend des espaces ou vices entre les sables ou graviers, ces espaces representant environ 15% a environ % du volume audit materiau. 11. Materiau selon l'une des revendications 1 a 10, caracterise en ce que les parfums vent choisis parmi ceux n'ayant aucune agressivite sur les resines ou susceptibles de modifications au contact des relines, tels que les parfums industrials liquides, visqueux ou huileux, insolubles dans l'eau, mais en general dans l'alcool ethylique, ou parmi les parfums hydrosolubles susceptibles d'etre utilises avec les resines en phase aqueuse. 12. Materiau selon l'une des revendications 1 a 11, caracterise en ce que les pourcentages de parfums par rapport au poids audit materiau vent de l'ordre de 1 a 5 % suivant la nature du parfum et le resultat souhaite. 13. Procede de preparation d'un materiau defni dans l'une des revendications 1 a 12, comprenant les etapes suivantes: - le melange des sables ou graviers avec des resines jusquta l'obtention d'un mortier qui est verse dans des moules garnis de cire adequat de demoulage, - le compactage et le nivellement realises par talochage, a temperature ambiante enke 15 et 25 C, - le cas echeant le maintien des moules entre 30 et 50 C pendant 12 a 24 heures, pour accelerer la reticulation des relines, en particulier dans le cas des resines epoxydes, - le cas echeant, dans le cas des resines en phase aqueuse, un passage en four a temperature entre 70 a 1 00 C est necessaire pour evacuer l'eau et provoquer le durcissement, - les parfums vent appliques en meme temps que leas le cadre de la fabrication du mortier susmeritionne, ou vent appliques sur les materiaux "ermines par up procede de repartition en masse a ['aide d'un materiel provoquant un mouvement tournant assurant la meilleure homogeneity.